(57)【要約】【課題】意匠性、防水性能、耐久性に優れるＡＬＣパネルを得るための製造方法を提供することを課題とする。【解決手段】ＡＬＣパネル表面に、モルタル組成物を塗布した後、半硬化状態で気流、水流、押圧、彫塑、引っ掻き、等の物理的手段で表面加工することを特徴とする表面に化粧が施された軽量気泡コンクリートパネルの製造方法とする。【選択図】  図１
2004203717.tif 000002
【特許請求の範囲】
【請求項１】
軽量気泡コンクリートパネル表面に、モルタル組成物を塗布した後、該モルタル組成物を圧縮強度０．２〜１０ｋｇ／ｃｍ2半硬化状態で気流、水流、押圧、彫塑、引っ掻き、等の物理的手段で表面加工し、化粧層として積層させることを特徴とする軽量気泡コンクリートパネルの製造方法。
【請求項２】
請求項１記載のモルタル組成物に、さらに、粉体着色顔料０．１〜２０重量部を加えることを特徴とする請求項１記載の軽量気泡コンクリートパネルの製造方法。
【発明の詳細な説明】
【０００１】
【発明の属する技術分野】
本発明は、表面に化粧が施された軽量気泡コンクリートパネル（以下ＡＬＣパネルと呼ぶ）及びその製造方法に関する。
【０００２】
【従来の技術】
ＡＬＣパネルは、補強鉄筋等を内在させて補強した軽量な既製パネルであり、例えば幅６０センチ、長さ数メートルの大きなパネルとして知られている。このＡＬＣパネルは、経済性、軽量性、耐火断熱性、加工性に優れているという特性を有しており、建築業界において個人住宅、店舗付住宅、ビルディングの屋根、床、外壁及び間仕切り材等として多用されている。
【０００３】
しかし、ＡＬＣパネルはこのように諸性質の優れた材料であるが、生産効率上、一般にフラットな平面を持ったパネルとして生産される為、外壁材として使用する場合、意匠性に乏しい。またＡＬＣパネルは、素材自体が吸水性を有している、製造の際石灰質原料を使用している等の理由から、施工現場において、美装、防水処理、耐酸等を目的に塗装が行われているのが一般的である。
そこで従来からこれらの課題を克服するために、ＡＬＣパネル表面にデザイン溝を形成する方法（特許文献１：特開昭５８−１６０１０６号公報、特許文献２：特開昭５９−１６７２０３号公報）、ショットブラスト法によりＡＬＣパネル表面に凹部を形成する方法（特許文献３：特開昭６３−２５２８４号公報）、等が提案されている。しかし、これらの技術で得られる意匠は機械的で画一的なものに限定されること、建物の外壁として使用する場合、施工現場で塗装が必要となる、等の課題を抱えている。
【０００４】
また、二色の色分けされた着色壁板を製造する方法（特許文献４：特開昭５５−７５９７８号公報、特許文献５：特開平２−２５２６７４公報）が提案されているが、何れも凹部の刻設方法が切削手段によるものであるため、得られる意匠がブロック調、縞模様状等の単調なものに限定されてしまう、等の外観上の課題がある。
さらに、ＡＬＣパネル表面にＡＬＣとの密着性が良好で、かつ、膨張、収縮係数が類似のモルタル組成物のスラリーを塗布し、表面硬化後に表面を研磨する方法（特許文献６：特開平１１−２７８９６２号公報）が提案されているが、得られるＡＬＣパネルが平滑なものに限定されること、施工の際防水性能を付与するためシラー処理等を行う必要がある、といった課題を抱えている。
【０００５】
【特許文献１】
特開昭５８−１６０１０６号公報
【特許文献２】
特開昭５９−１６７２０３号公報
【特許文献３】
特開昭６３−２５２８４号公報
【特許文献４】
特開昭５５−７５９７８号公報
【特許文献５】
特開平２−２５２６７４公報
【特許文献６】
特開平１１−２７８９６２号公報
【０００６】
【本発明が解決しようとする課題】
本発明は、上記の課題を解決する為に創案されたもので、意匠性、防水性能、耐久性に優れるＡＬＣパネル表面に、化粧層が積層された化粧ＡＬＣパネルの製造方法を提供することを目的とする。
【０００７】
【課題を解決するための手段】
即ち、本発明は上記の課題を達成したものであり、それは次の通りである。
（１）  ＡＬＣパネル表面に、モルタル組成物を塗布した後、該モルタル組成物を圧縮強度０．２〜１０ｋｇ／ｃｍ2半硬化状態で気流、水流、押圧、彫塑、引っ掻き、等の物理的手段で表面加工し、化粧層として積層させることを特徴としたＡＬＣパネルの製造方法。
（２）  （１）記載のモルタル組成物に、さらに、粉体着色顔料０．１〜２０重量部を加えることを特徴とする請求項１記載の軽量気泡コンクリートパネルの製造方法。
【０００８】
以下、本発明について詳細に説明する。
まず、本発明の例を模式的に図１〜図１０に示す。
本発明の下地に用いるＡＬＣパネル１とは、次のような製造方法によって得られたものをいう。
例えば、石灰質原料、珪酸質原料に水、発泡剤等が加えられたモルタルスラリーを補強鉄筋が多数配置された型枠に注入し、気泡を含む型枠状の大きなブロックを、硬化途中の半硬化状態でピアノ線を用いて切断し、オートクレーブ養生したものである。
本発明でいうＡＬＣパネル１とは、大きさや形状はどのようなものも含み、補強鉄筋の形状や切削加工によって所定の形状に切断されたもの、建物の外壁材、間仕切り材として使用されるフラットパネル、外壁の出隅部及び入り隅部に利用されるＬ字型、Ｒ型のコーナーパネル、該パネル表面にデザイン溝がないもの、及びデザイン溝があるもの、等があげられる。
【０００９】
本発明で用いるモルタル組成物２としては、ポルトランドセメント、骨材、ノニオン系分散剤によりエマルジョン化したアクリルラテックス、及び粉体着色顔料から成る組成物に適量の水を添加したものが好ましいがこれに限られるものではない。
骨材としては、下地として用いるＡＬＣパネル１の物性値に適したものにするのが一般的であるが、例えば、シリカ粉体、炭酸カルシウム、ＡＬＣ粉末、珪砂、黒曜石パーライト、粘土鉱物、等が良く、好ましくは、ＡＬＣ粉末、黒曜石パーライトを使用するのが良い。骨材の粒径は、１．２ｍｍ以下のものが好ましく、１．２ｍｍより大きい場合には、後述する塗布方法に悪影響を与える。
【００１０】
骨材の添加量は１４０〜１０００重量部が好ましく、１４０重量部より少ない場合は、硬化、乾燥収縮が大きくなるためモルタル組成物表面に亀裂が発生しやすく、１０００重量部より多い場合には、ＡＬＣ並みの強度が得られない。
アクリルラテックスエマルジョンは、ノニオン系分散剤でエマルジョン化したアクリルラテックスが適しており、同じアクリルラテックスエマルジョンでも、例えばカルボン酸などを官能基に持つアニオン系分散剤でエマルジョン化したアクリルラテックスを用いると、セメント中のカルシウムイオンが減少し、硬化遅延を起こし、亀裂等が発生する。
【００１１】
ノニオン系分散剤でエマルジョン化したアクリルラテックス量が、固形分換算で４０重量部より多い場合には、セメントの水和に支障が生じ、硬化時間が著しく長くなってしまう。固形分換算で１０重量部より少ないとＡＬＣとの付着性が著しく低下し、またモルタル組成物自体に充分な防水性能が得られない。
アクリルラテックスの量は、ポルトランドセメント１００重量部に対して３５重量部以下が好ましく、全固形分に対して５重量％以上の添加量が好ましい。ポルトランドセメントに対して３５重量部を越えるとセメントの水和に支障を生じ、硬化形成時間が著しく長くなってしまう。全固形分に対して５重量％を下回ると、防水性能、軽量気泡コンクリートとの付着性能が低下してしまう。
【００１２】
着色顔料としては、ベンガラ、ニッケルチタンイエロー、黄色酸化鉄、黄鉛、群青、紺青、コバルトブルー、カーボンブラック、酸化チタン、コバルト緑等の無機粉体顔料が使用できる。他にペースト顔料の使用も可能であるが、粉体顔料を分散させるために使用する界面活性剤の種類によっては、セメントの硬化遅延を起こすおそれがあるため、粉体顔料の使用が好ましく、さらに好ましくは耐候性の優れる無機粉体顔料の使用が良い。
着色顔料の添加量は、０．１〜２０重量部が好ましく、この範囲で優れた着色効果を奏する。
【００１３】
また、該モルタル組成物をＡＬＣパネルに塗布した後、垂れが発生する場合は、該モルタル組成物に増粘性を付与するのが良く、例えば、メチルセルロース等を少量添加するのが良い。
また、モルタル組成物２の塗布方法は、こて塗り、流し込み、塗装用スプレー、万能ガン、等で行うが、ＡＬＣパネルの意匠性、生産性、製造コスト等から決定するのが一般的である。モルタル組成物の粘度が高く、人手による作業で塗布する場合は、こて塗りが良く、塗料粘度が低く、機械で塗布出来るモルタル組成物を使用する場合は、流し込みやスプレー塗布を選択するのが良い。
【００１４】
本発明の表面加工とは、該モルタル組成物が半硬化の時期に、気流、水流、押圧、彫塑、引っ掻き、等の物理的手段により施すものであり、主に得ようとする化粧層の形状によって選択される。
例えば、任意の形状の化粧層を得る場合は、押圧、彫塑が適している。押圧は、図５に示すような任意の形状の意匠ローラー１０等を用い、該モルタル組成物２に圧縮力を与えて表面加工する。彫塑は、図７に示すような意匠型枠１４等を用いて任意の形状にしておいた該モルタル組成物２をＡＬＣパネル表面１に貼付して表面加工する。
【００１５】
なだらかな自然な凹凸模様を付与する場合は、気流、水流が適している。気流は、図１に示すような噴出ノズル５等を連結させた用具で空気等の気体を噴出させ、該モルタル組成物２に直接衝突させて表面加工する。また、水流は、図３に示すような噴出ノズル８等を連結させた用具で水を噴出させ、該モルタル組成物２に散水または衝突させて表面加工する。
スクラッチ模様を得る場合は、引っ掻きによる表面加工が適しており、該モルタル組成物２を図９に示すような突起部が列設された引っ掻き用具１６等で引っ掻くことにより表面加工出来る。
【００１６】
本発明でいうモルタル組成物２の圧縮強度とは、ＡＬＣパネル１の表面に塗布した後、硬化を開始してから完了するまでの途中の時期に測定し得られる物性値であり、その最適値は該モルタル組成物２の加工方法、化粧層の形状、生産性、製造コスト等により定まる。
例えば、気流により凹凸模様を得る場合は、該モルタル組成物２の圧縮強度が０．２〜１．０ｋｇ／ｃｍ2の時期に実施するのが良いが、好ましくは０．３〜０．６ｋｇ／ｃｍ2の範囲で実施するのが良い。これは、０.３ｋｇ／ｃｍ2未満だと、該モルタル組成物がＡＬＣパネル周辺で飛散し易くなり、また、０．６ｋｇ／ｃｍ2を超えると、大量の気流が必要となり、生産効率低下、製造コストのアップが発生するためである。
【００１７】
水流により凹凸模様を得る場合は、該モルタル組成物２の圧縮強度が０．２〜１０ｋｇ／ｃｍ2の時期に実施するのが良いが、好ましくは２〜５ｋｇ／ｃｍ2の範囲で実施するのが良い。これは、２ｋｇ／ｃｍ2未満だと、水流により該モルタル組成物がすぐに流動性を持ち、凹凸模様の形成が困難になるためであり、また、５ｋｇ／ｃｍ2を超えると、大量の水流が必要となり、生産効率低下、製造コストのアップが発生するためである。
押圧により化粧層を形成させる場合は、０．２〜１０ｋｇ／ｃｍ2の時期に実施するのが良いが、好ましくは０．５〜５ｋｇ／ｃｍ2の範囲で実施するのが良い。これは、０．２ｋｇ／ｃｍ2未満だと、該モルタル組成物２が軟らか過ぎて加工後に型崩れを起こす恐れがあり、また、５ｋｇ／ｃｍ2を超えると、必要とする押圧が大きくなり、加工性が低下するためである。
【００１８】
彫塑により化粧層を形成させる場合は、０．２〜３ｋｇ／ｃｍ2の時期に実施するのが良いが、好ましくは０．５〜２ｋｇ／ｃｍ2の範囲で実施するのが良い。これは、０．５ｋｇ／ｃｍ2未満だと、成型した該モルタル組成物２が軟らかすぎて変形し易くなるためであり、また、２ｋｇ／ｃｍ2を超えると、該モルタル組成物が固すぎて成型し難くなるためである。
引っ掻きにより化粧層を形成させる場合は、０．２〜５ｋｇ／ｃｍ2の時期に実施するのが良いが、好ましくは０．５〜３ｋｇ／ｃｍ2の範囲で実施するのが良い。これは、０．５ｋｇ／ｃｍ2未満だと、成型した該モルタル組成物が軟らかすぎて引っ掻き跡が元の形状に戻り易くなるためであり、また、３ｋｇ／ｃｍ2を超えると、該モルタル組成物２が固すぎて引っ掻き跡が形成され難いためである。
【００１９】
【発明の実施の形態】
次に、実施例によって本発明をさらに詳細に説明する。
ＡＬＣパネルの、面積の大きい一面に対してモルタル組成物を塗布し、該モルタル組成物の圧縮強度が所定の値に達した時に任意の表面加工を行い、作製サンプルの意匠性評価を実施した。
尚、モルタル組成物はＡＬＣ表面に塗布量が８ｋｇ／ｍ2となるように万能ガンで吹き付けた。
【００２０】
【実施例１】
図１に示すようなＡＬＣパネル１に、普通ポルトランドセメント１００重量部、ＡＬＣ粉末４０重量部、黒曜石パーライト１００重量部、ノニオン系分散剤によりエマルジョン化したアクリルラテックス３０重量部（固形分換算）、ベンガラ５重量部、メチルセルロース１重量部、適量の水、から成るモルタル組成物２を塗布した後、該モルタル組成物２の圧縮強度が０．５ｋｇ／ｃｍ2の時期に、図１に示した噴射ノズル５で該モルタル組成物２に気流６を衝突させることにより、自然な凹凸模様を有する化粧層が積層されたＡＬＣパネル図２を得ることが出来た。
その結果、化粧層が岩肌調の意匠性を有していることを確認した。
【００２１】
【実施例２】
図３に示すようなＡＬＣパネル１に、普通ポルトランドセメント１００重量部、ＡＬＣ粉末４０重量部、黒曜石パーライト１００重量部、ノニオン系分散剤によりエマルジョン化したアクリルラテックス３０重量部（固形分換算）、酸化チタン５重量部、メチルセルロース１重量部、適量の水から成るモルタル組成物２を塗布した後、該モルタル組成物２の圧縮強度が２．０ｋｇ／ｃｍ2の時期に、図３に示した噴射ノズル８で該モルタル組成物２に水流９を衝突させることにより、自然な凹凸模様を有する化粧層が積層されたＡＬＣパネル図４を得ることが出来た。
その結果、化粧層が岩肌調の意匠性を有していることを確認した。
【００２２】
【実施例３】
図５に示すようなＡＬＣパネル１に、普通ポルトランドセメント１００重量部、ＡＬＣ粉末４０重量部、黒曜石パーライト１００重量部、ノニオン系分散剤によりエマルジョン化したアクリルラテックス３０重量部（固形分換算）、コバルトブルー５重量部、メチルセルロース１重量部、適量の水から成るモルタル組成物２を塗布した後、該モルタル組成物２の圧縮強度が２．０ｋｇ／ｃｍ2の時期に、図５に示した意匠ローラー１０で該モルタル組成物２を表面から押圧することにより、意匠ローラー１０と同様な形状を有する化粧層が積層されたＡＬＣパネル図６を得ることが出来た。
その結果、化粧層が砂岩調の意匠性を有していることを確認した。
【００２３】
【実施例４】
図７に示すようなＡＬＣパネル１に、普通ポルトランドセメント１００重量部、ＡＬＣ粉末４０重量部、黒曜石パーライト１００重量部、ノニオン系分散剤によりエマルジョン化したアクリルラテックス３０重量部（固形分換算）、カーボンブラック５重量部、メチルセルロース１重量部、適量の水から成るモルタル組成物２を、該モルタル組成物２の圧縮強度が１．０ｋｇ／ｃｍ2の時期に、図７に示すような意匠型枠１４を用いて予め成型しておき、次いで成型後の該モルタル組成物２をＡＬＣパネル表面１に貼付して加工することにより、石を貼ったようなデザインを有する化粧層が積層されたＡＬＣパネル図８を得ることが出来た。
その結果、化粧層が石貼り調の意匠性を有していることを確認した。
【００２４】
【実施例５】
図９に示すようなＡＬＣパネル１に、普通ポルトランドセメント１００重量部、ＡＬＣ粉末４０重量部、黒曜石パーライト１００重量部、ノニオン系分散剤によりエマルジョン化したアクリルラテックス３０重量部（固形分換算）、カーボンブラック５重量部、メチルセルロース１重量部、適量の水から成るモルタル組成物２を塗布した後、該モルタル組成物２の圧縮強度が２．０ｋｇ／ｃｍ2の時期に、該モルタル組成物２を図９に示すような引っ掻き用具１６で引っ掻くことにより、ささくれ状のキズ１７が入った化粧層が積層されたＡＬＣパネル図１０を得ることが出来た。
その結果、化粧層がスクラッチ調の意匠性を有していることを確認した。
【００２５】
【比較例１】
図１に示すようなＡＬＣパネル１に、普通ポルトランドセメント１００重量部、ＡＬＣ粉末４０重量部、黒曜石パーライト１００重量部、ノニオン系分散剤によりエマルジョン化したアクリルラテックス３０重量部（固形分換算）、ベンガラ５重量部、メチルセルロース１重量部、適量の水、から成るモルタル組成物２を塗布した後、該モルタル組成物の圧縮強度が０．０５ｋｇ／ｃｍ2の時期に、図１に示した噴射ノズル５で該モルタル組成物２に気流６を衝突させた。
その結果、該モルタル組成物２がＡＬＣパネル１の周辺に飛散し、目的とする形状の化粧層は得られなかった。
【００２６】
【比較例２】
図５に示すようなＡＬＣパネル１に、普通ポルトランドセメント１００重量部、ＡＬＣ粉末４０重量部、黒曜石パーライト１００重量部、ノニオン系分散剤によりエマルジョン化したアクリルラテックス３０重量部（固形分換算）、コバルトブルー５重量部、メチルセルロース１重量部、適量の水から成るモルタル組成物２を塗布した後、該モルタル組成物２の圧縮強度が０．０２ｋｇ／ｃｍ2の時期に、図５に示した意匠ローラー１０で該モルタル組成物２を表面から押圧した。
その結果、押圧後のモルタル組成物２は変形し、目的とする形状の化粧層は得られなかった。
【００２７】
【発明の効果】
本発明によれば、ＡＬＣパネル表面に、表面加工されたモルタル組成物が化粧層として積層されているため、意匠性、防水性能、及び耐久性に優れたＡＬＣパネルを得るための製造方法を提供することが出来、また、最終仕上げパネルとして施工出来るため、通常施工現場で行われている塗装等の施工を省略することが出来、工期短縮、作業性向上を図ることが出来る。
以上から、本発明は、従来のＡＬＣパネル、及びＡＬＣパネル製造技術が抱えていた課題の全てを解決しており、差別化、個性化、高付加価値化等の近年の建築市場ニーズに十分対応し得るものである。
【図面の簡単な説明】
【図１】半硬化状態のモルタル組成物を気流により表面加工している様子を表す断面図である。
【図２】実施例１の方法で表面加工したＡＬＣパネルの断面図である。
【図３】半硬化状態のモルタル組成物を水流により表面加工している様子を表す断面図である。
【図４】実施例２の方法で表面加工したＡＬＣパネルの断面図である。
【図５】半硬化状態のモルタル組成物を押圧により表面加工している様子を表す断面図である。
【図６】実施例３の方法で表面加工したＡＬＣパネルの断面図である。
【図７】半硬化状態のモルタル組成物を彫塑により表面加工している様子を表す断面図である。
【図８】実施例４の方法で表面加工したＡＬＣパネルの断面図である。
【図９】半硬化状態のモルタル組成物表面を引っ掻き加工している様子を表す断面図である。
【図１０】実施例５の方法で表面加工したＡＬＣパネルの断面図である。
【符号の説明】
１    ＡＬＣパネル
２    モルタル組成物
３    凹凸部
４    送気ホース
５    噴出ノズル（気体用）
６    気流
７    送液ホース
８    噴出ノズル（液体用）
９    水流
１０    意匠ローラー
１１    意匠ローラーの回転方向
１２    意匠ローラーの加圧方向
１３    意匠ローラーの進行方向
１４    意匠型枠
１５    意匠型枠の加圧方向
１６    引っ掻き用具
１７    ささくれ状のキズ
【図１】
2004203717.tif 000003
【図２】
2004203717.tif 000004
【図３】
2004203717.tif 000005
【図４】
2004203717.tif 000006
【図５】
2004203717.tif 000007
【図６】
2004203717.tif 000008
【図７】
2004203717.tif 000009
【図８】
2004203717.tif 000010
【図９】
2004203717.tif 000011
【図１０】
2004203717.tif 000012